FR 2753550 A1 19980320 FR 9711291 A 19970911 La présente invention concerne un appareil de formation d'image utilisé dans un procédé de formation d'image à l'aide d'une technique d'enregistrement électrostatique ou électrophotographique, ainsi qu'un agent de développement utilisé pour la visualisation d'une image latente formée de charges électrostatiques dans cet appareil de formation d'image. Dans un procédé électrophotographique, une substance conductrice est en général utilisée pour la formation d'une image électrique latente sur un organe photosensible par divers procédés. L'image latente est alors développée à l'aide d'un développateur et l'image du développateur est reportée sur un support de report, par exemple de papier. Ensuite, l'image de développateur est fixée sur le support de report par divers procédés pour l'obtention d'une copie. On classe en général les développateurs en développateurs à sec et de type humide. Comme le développateur de type humide pose des problèmes concernant l'évaporation, la récupération et l'odeur des solvants, les développateurs à sec ont été prépondérants ces dernières années. Un développateur sec est une poudre, et il est nécessaire que les particules de développateur possèdent un certain nombre de fonctions afin qu'elles forment avec précision des images de développateur. Un agent sec de développement électrophotographique doit avoir simultanément diverses caractéristiques qui sont (1) d'empêcher le report lors du fixage, et (2) d'empêcher le maculage au cours duquel, lorsqu'une feuille sur laquelle est fixé le développateur est transportée comme original dans un organe d'avance automatique de document, le développateur fixé se sépare de la feuille par pelage, etc. La demande publiée de brevet japonais Kokai 4-358 159 a décrit à cet effet un procédé dans lequel deux types différents de cires ayant des températures différentes de ramollissement sont contenues dans le développateur. Cependant, lorsque deux types de cires sont utilisés, il est difficile de disperser ces cires uniformément dans une même résine. Les mauvaises propriétés de dispersion des cires posent des problèmes car les masses de cire collent à un organe photosensible et forment des points noirs dans une image, la charge électrostatique ne disperse pas bien le développateur, et la face arrière d'une feuille de copie est contaminée par l'agent de développement qui s'est séparé. La présente invention a été réalisée compte tenu de la situation précédente et son objet est la mise à disposition d'un agent de développement qui possède de bonnes propriétés de dispersion dans une résine de liant et des cires et qui a une résistance élevée au report tout en empêchant le maculage, les points noirs et la contamination du verso. L'invention a aussi pour objet la mise à disposition d'un appareil de formation d'image donnant des images de haute qualité grâce à l'utilisation d'un tel agent de développement. Dans un premier aspect, 11 invention concerne un agent de développement qui contient une première résine de liant contenant une cire ayant une première cire et une première résine de liant, une seconde résine de liant contenant une cire ayant une seconde cire et une seconde résine de liant, et un matériau de coloration, dans lequel la première cire possède une première valeur du paramètre de solubilité SP1, la première résine de liant a une seconde valeur du paramètre de solubilité SP2 présentant une différence Ai avec la première valeur du paramètre de solubilité SP1, la seconde cire a une troisième valeur du paramètre de solubilité SP3 inférieure à la première valeur du paramètre de solubilité SP1, et la seconde résine de liant a une valeur du paramètre de solubilité SP4 présentant une différence A2 supérieure à la différence Ai avec la première valeur du paramètre de solubilité SP1. Dans un second aspect, l'invention concerne un agent de développement contenant une cire ayant une première cire et une première résine de liant, une seconde résine de liant contenant une cire ayant une seconde cire et une seconde résine de liant, et un matériau de coloration, dans lequel la première cire a une première valeur du paramètre de solubilité SP1, la première résine de liant a une première masse moléculaire M1, la seconde cire a une troisième valeur du paramètre de solubilité SP3 inférieure à la première valeur du paramètre de solubilité SP1, et la seconde résine de liant a une seconde masse moléculaire M2 inférieure à la première masse moléculaire M1. Dans un troisième aspect, l'invention concerne un agent de développement contenant une cire ayant une première cire et une première résine de liant, une seconde résine de liant contenant une cire ayant une seconde cire et une seconde résine de liant, et un matériau de coloration, dans lequel la première cire a une première valeur du paramètre de solubilité SP1, la première résine de liant a une première température de transition vitreuse Tgl, la seconde cire a une troisième valeur du paramètre de solubilité SP3 inférieure à la première valeur du paramètre de solubilité SP1, et la seconde résine de liant a une seconde température de transition vitreuse Tg2 inférieure à la première température de transition vitreuse Tgl. Dans un quatrième aspect, l'invention concerne un appareil de formation d'image, comprenant un support d'image, un organe de formation d'une image électrostatique latente destiné à former une image électrostatique latente sur le support d'image en fonction d'informations d'image, une unité de développement qui contient un agent de développement et qui forme une image de l'agent de développement par développement de l'image électrostatique latente à l'aide de l'agent de développement, et un organe de report destiné au report de l'image d'agent de développement sur un support de report, dans lequel l'agent de développement contient une première résine de liant contenant une cire ayant une première cire et une première résine de liant, une seconde résine de liant contenant une cire ayant une seconde cire et une seconde résine de liant, et un matériau de coloration, la première cire possède une première valeur du paramètre de solubilité SP1, la première résine de liant a une seconde valeur du paramètre de solubilité SP2 présentant une différence Ai avec la première valeur du paramètre de solubilité SP1, la seconde cire a une troisième valeur du paramètre de solubilité SP3 inférieure à la première valeur du paramètre de solubilité SP1, et la seconde résine de liant a une valeur du paramètre de solubilité SP4 présentant une différence A2 supérieure à la différence Ai avec la première valeur du paramètre de solubilité SP1. Dans un cinquième aspect, l'invention concerne un appareil de formation d'image, comprenant un support d'image, un organe de formation d'une image électrostatique latente destiné à former une image électrostatique latente sur le support d'image en fonction d'informations d'image, une unité de développement qui contient un agent de développement et qui forme une image de l'agent de développement par développement de l'image électrostatique latente à l'aide de l'agent de développement, et un organe de report destiné au report de l'image d'agent de développement sur un support de report, dans lequel l'agent de développement contient une première résine de liant contenant une cire ayant une première cire et une première résine de liant, une seconde résine de liant contenant une cire ayant une seconde cire et une seconde résine de liant, et un matériau de coloration, la première cire possède une première valeur du paramètre de solubilité SP1, la première résine de liant a une seconde valeur du paramètre de solubilité SP2 présentant une différence Al avec la première valeur du paramètre de solubilité SP1, une première masse moléculaire M1, et une première température de transition vitreuse Tgl, la seconde cire a une troisième valeur du paramètre de solubilité SP3 inférieure à la première valeur du paramètre de solubilité SP1, et la seconde résine de liant a une quatrième valeur du paramètre de solubilité SP4 présentant une différence A2 supérieure à Ai par rapport à la première valeur du paramètre de solubilité SP1, une seconde masse moléculaire M2 inférieure à la première masse moléculaire M1, et une seconde température de transition vitreuse Tg2 inférieure à la première température de transition vitreuse Tgl. Dans un sixième aspect, l'invention concerne un appareil de formation d'image, comprenant un support d'image, un organe de formation d'une image électrostatique latente destiné à former une image électrostatique latente sur le support d'image en fonction d'informations d'image, une unité de développement qui contient un agent de développement et qui forme une image de l'agent de développement par développement de l'image électrostatique latente à l'aide de l'agent de développement, et un organe de report destiné au report de l'image d'agent de développement sur un support de report, dans lequel l'agent de développement contient une première résine de liant contenant une cire ayant une première cire et une première résine de liant, une seconde résine de liant contenant une cire ayant une seconde cire et une seconde résine de liant, et un matériau de coloration, la première cire possède une première valeur du paramètre de solubilité SP1, la première résine de liant a une première masse moléculaire M1, la seconde cire une troisième valeur du paramètre de solubilité SP3 inférieure à la première valeur du paramètre de solubilité SP1, et la seconde résine de liant a une seconde masse moléculaire M2 inférieure à la première masse moléculaire M1. Dans un septième aspect, l'invention concerne un appareil de formation d'image, comprenant un support d'image, un organe de formation d'une image électrostatique latente destiné à former une image électrostatique latente sur le support d'image en fonction d'informations d'image, une unité de développement qui contient un agent de développement et qui forme une image de l'agent de développement par développement de l'image électrostatique latente à l'aide de l'agent de développement, et un organe de report destiné au report de l'image d'agent de développement sur un support de report, dans lequel l'agent de développement contient une première résine de liant contenant une cire ayant une première cire et une première résine de liant, une seconde résine de liant contenant une cire ayant une seconde cire et une seconde résine de liant, et un matériau de coloration, la première cire possède une première valeur du paramètre de solubilité SP1, la première résine de liant a une première température de transition vitreuse Tgl, la seconde cire a une troisième valeur du paramètre de solubilité SP3 inférieure à la première valeur du paramètre de solubilité SP1, et la seconde résine de liant a une seconde température de transition vitreuse Tg2 inférieure à la première température de transition vitreuse Tgl. Dans l'agent de développement selon l'invention, si l'aptitude d'une cire à la dispersion est faible à cause de la valeur de son paramètre de solubilité, de sa masse moléculaire ou de sa température de transition vitreuse élevée, des combinaisons de cires et de résines sont sélectionnées afin qu'une résine ayant une valeur de son paramètre de solubilité proche de celle de la cire ou une résine ayant une valeur élevée de son paramètre de solubilité soit combinée à cette cire. L'aptitude à la dispersion de la résine du liant et de la cire est alors accrue. En outre, l'appareil de formation d'image selon l'invention met en oeuvre un agent de développement dans lequel l'aptitude à la dispersion d'une résine de liant et d'une cire est accrue de la manière décrite précédemment. Ainsi, il est possible d'éviter efficacement le report, le maculage, les points noirs et la contamination du verso. D'autres caractéristiques et avantages de l'invention seront mieux compris à la lecture de la description qui va suivre d'exemples de réalisation, faite en référence à la figure unique annexée qui représente un exemple d'appareil de formation d'image selon l'invention. Les inventeurs ont effectué des études poussées pour assurer une bonne dispersion de deux types de cires dans une ou plusieurs résines de liant utilisées dans un agent de développement et ont constaté que l'aptitude à la dispersion d'une cire était affectée par des valeurs du paramètre de solubilité de la cire et d'une résine de liant. Une cire a des propriétés telles que plus la valeur du paramètre de solubilité de la cire est élevée et plus la cire se disperse difficilement dans une résine de liant, alors que plus la valeur du paramètre de solubilité de la cire est faible et plus la cire se disperse facilement dans une résine de liant. En outre, une résine de liant et une cire se dispersent plus facilement lorsque les valeurs du paramètre de solubilité sont proches. Un agent de développement selon l'invention contient essentiellement un matériau de coloration et une composition d'une résine de liant, et cette composition de résine de liant contient un mélange d'une première résine de liant contenant une cire, ayant une première cire et une première résine de liant, et d'une seconde résine de liant contenant une cire, ayant une seconde cire et une seconde résine de liant. Dans une résine de liant contenant une cire, une cire peut être ajoutée lorsque la résine de liant est polymérisée ou peut être malaxée à l'état fondu avec une résine de liant. Il est préférable d'ajouter une cire lorsqu'une résine de liant est polymérisée car l'aptitude à la dispersion est meilleure. L'agent de développement selon l'invention peut être classé grossièrement sur les trois plans suivants en fonction des caractéristiques des deux types de cires et des deux types de résines de liant utilisés dans la composition de résine de liant. Dans une composition de résine de liant selon le premier aspect de l'invention, la première cire a une première valeur du paramètre de solubilité SP1, la première résine de liant a une seconde valeur du paramètre de solubilité SP2 présentant une différence Ai par rapport à la première valeur du paramètre de solubilité SP1, la seconde cire a une troisième valeur du paramètre de solubilité SP3 inférieure à la première valeur du paramètre de solubilité SP1, et la seconde résine de liant a une valeur du paramètre de solubilité SP4 ayant une différence A2 supérieure à la différence Ai avec la première valeur du paramètre de solubilité SP1. Dans cette composition de résine de liant, la première résine de liant contenant une cire est obtenue par combinaison de la cire ayant une valeur du paramètre de solubilité relativement élevée à la résine de liant ayant une valeur du paramètre de solubilité proche de la valeur du paramètre de solubilité de cette cire, et la seconde résine de liant contenant une cire est obtenue par combinaison de l'autre cire à l'autre résine de liant. I1 faut noter que la valeur du paramètre de solubilité désigne une valeur représentative des propriétés de mélange qui est représentée par 6 et exprimée en (J/cm3)1/2. Si l'énergie de cohésion d'une molécule est de E en J/mol et le volume moléculaire est représentée par V en cm3/mol, 6 est représenté sous la forme (E/V)1/2 On considère que si les valeurs du paramètre de solubilité de deux types de polymères sont proches, le degré de mélange ou de liaison des deux types de polymères est meilleur. Dans le premier mode préféré de préparation de la composition de résine de liant dans le premier aspect de l'invention, la première cire a une première valeur du paramètre de solubilité SP1, la première résine de liant a une seconde valeur du paramètre de solubilité SP2 présentant une différence Ai avec la première valeur du paramètre de solubilité SP1 et une première masse moléculaire M1, la seconde cire a une troisième valeur du paramètre de solubilité SP3 inférieure à la première valeur du paramètre de solubilité SP1, et la seconde résine de liant a une quatrième valeur du paramètre de solubilité SP4 présentant une différence A2 supérieure à la différence Ai avec la première valeur du paramètre de solubilité SP1 et une seconde masse moléculaire M2 inférieure à la première masse moléculaire M1. Dans le premier mode de réalisation préféré, la première résine de liant contenant une cire est obtenue par combinaison de l'un des deux types de résines de liant ayant une masse moléculaire relativement élevée avec la cire ayant une valeur du paramètre de solubilité égale à valeur du paramètre de solubilité de la résine de liant ou proche de cette valeur, et la seconde résine contenant une cire est obtenue par combinaison de l'autre cire à l'autre résine de liant. Si les deux types de résines de liant ont la même valeur du paramètre de solubilité, il suffit de disperser la cire de valeur du paramètre de solubilité relativement élevée dans la résine de masse moléculaire relativement élevée. Dans le second mode de réalisation préféré d'agent de développement selon le premier aspect de l'invention, la première cire a une première valeur du paramètre de solubilité SP1, la première résine de liant a une seconde valeur du paramètre de solubilité SP2 présentant une différence Ai avec la première valeur du paramètre de solubilité SP1 et une première température de transition vitreuse Tgl, la seconde cire a une troisième valeur du paramètre de solubilité SP3 inférieure à la première valeur du paramètre de solubilité SP1, et la seconde résine de liant a une quatrième valeur du paramètre de solubilité SP4 présentant une différence A2 supérieure à la différence Ai avec la première valeur du paramètre de solubilité SP1 et une seconde température de transition vitreuse Tg2 inférieure à la première température de transition vitreuse Tgl. Dans ce second mode de réalisation préféré, la première résine de liant contenant une cire est obtenue par combinaison de l'un des deux types de résines de liant ayant une température de transition vitreuse relativement élevée avec la cire ayant une valeur du paramètre de solubilité égale à la valeur du paramètre de solubilité de cette résine de liant ou proche de cette valeur, et la seconde résine de liant contenant une cire est obtenue par combinaison de l'autre cire avec l'autre résine de liant. Si les deux types de résines de liant ont la même valeur du paramètre de solubilité, il suffit de disperser la cire ayant la valeur du paramètre de solubilité la plus élevée dans la résine ayant la température de transition vitreuse relativement élevée. Dans le troisième mode de préparation préféré de la composition de résine de liant selon le premier aspect de l'invention, la première cire a une première valeur du paramètre de solubilité SP1, la première résine de liant a une seconde valeur du paramètre de solubilité SP2 présentant une différence Ai avec la première valeur du paramètre de solubilité SP1, une première masse moléculaire M1, et une première température de transition vitreuse Tgl, la seconde cire a une troisième valeur du paramètre de solubilité SP3 inférieure à la première valeur du paramètre de solubilité SP1, et la seconde résine de liant a une quatrième valeur du paramètre de solubilité SP4 présentant une différence A2 supérieure à la différence Ai avec la première valeur du paramètre de solubilité SP1, une seconde masse moléculaire M2 inférieure à la première masse moléculaire M1, et une seconde température de transition vitreuse Tg2 inférieure à la première température de transition vitreuse Tgl. Ce troisième mode de réalisation préféré utilise un mélange de résines de liant ayant les caractéristiques des deux mélanges de résines de liant utilisés dans les agents de développement selon le premier et le troisième aspect décrit précédemment. Ainsi, la première résine de liant contenant une cire est obtenue par combinaison de l'un des deux types de résines de liant ayant une masse moléculaire relativement élevée et une température de transition vitreuse relativement élevée avec l'un des deux types de cires ayant une valeur du paramètre de solubilité égale à la valeur du paramètre de solubilité de cette résine de liant ou proche de cette valeur, et la seconde résine de liant contenant une cire est obtenue par combinaison de l'autre cire à l'autre résine de liant. Dans le second aspect de l'invention, celle-ci concerne un agent de développement dans lequel la première cire a une première valeur du paramètre de solubilité SP1, la première résine de liant a une première masse moléculaire M1, la seconde cire a une troisième valeur du paramètre de solubilité SP3 inférieure à la première valeur du paramètre de solubilité SP1, et la seconde résine de liant a une seconde masse moléculaire M2 inférieure à la première masse moléculaire M1. Dans l'agent de développement du second aspect, la première résine de liant contenant une cire est obtenue par combinaison de la cire ayant une valeur du paramètre de solubilité relativement élevée avec la résine de liant ayant une masse moléculaire relativement élevée, et la seconde résine de liant contenant une cire est obtenue par combinaison de l'autre cire à l'autre résine de liant. Dans le troisième aspect, l'invention concerne un agent de développement dans lequel la première cire a une première valeur du paramètre de solubilité SP1, la première résine de liant a une première température de transition vitreuse Tgl, la seconde cire a une troisième valeur du paramètre de solubilité SP3 inférieure à la première valeur du paramètre de solubilité SP1, et la seconde résine de liant a une seconde température de transition vitreuse Tg2 inférieure à la première Tgl. Dans l'agent de développement selon le troisième aspect, la première résine de liant contenant une cire est obtenue par combinaison de la cire ayant une valeur du paramètre de solubilité relativement élevée à la résine de liant ayant une température de transition vitreuse relativement élevée, et la seconde résine de liant contenant une cire est obtenue par combinaison de l'autre cire à l'autre résine de liant. Dans les agents de développement décrits précédemment, deux types de cires sont bien dispersées. Ces deux types de cires peuvent être sélectionnés convenablement d'après les caractéristiques voulues dlun agent de développement, par exemple la caractéristique de charge, la caractéristique de transport, la caractéristique de fixage, la caractéristique de coloration et la stabilité au stockage. En outre, lors d'une application à un appareil de formation d'image tel que décrit dans la suite, les agents de développement présentent une résistance élevée au report et empêchent le maculage et analogue. Un appareil de formation d'image selon l'invention comprend essentiellement un support d'image, un organe formateur d'une image électrostatique latente sur le support d'image en fonction des informations d'image, une unité de développement qui contient un agent de développement et qui forme une image de l'agent de développement par développement de l'image électrostatique latente à l'aide de l'agent de développement, et un organe de report de l'image de l'agent de développement sur un support de report, l'agent de développement contenant essentiellement un matériau colorant et une composition de résine de liant, et cette composition de résine de liant contient un mélange d'une première résine de liant contenant une cire ayant une première cire et une première résine de liant et d'une seconde résine de liant contenant une cire ayant une seconde cire et une seconde résine de liant. L'appareil de formation d'image selon l'invention appartient à l'un des quatrième à septième aspects décrits dans la suite en fonction des agents de développement utilisés. Dans le quatrième aspect de l'invention, un appareil de formation d'image est formé afin qu'il utilise l'agent de développement selon le premier aspect. Dans le cinquième aspect de l'invention, un appareil de formation d'image est formé afin qu'il utilise un agent de développement ayant les caractéristiques de tous les agents de développement selon les trois premiers aspects. Dans le sixième aspect de l'invention, un appareil de formation d'image est réalisé afin qu'il utilise l'agent de développement selon le second aspect. Dans le septième aspect de l'invention, un appareil de formation d'image est réalisé afin qu'il utilise l'agent de développement selon le troisième aspect. I1 est possible d'utiliser, comme résine de liant selon l'invention, un polymère de styrène, un polymère d'un produit de substitution du styrène et un polymère d'une résine acrylique, qui sont couramment utilisés comme résine de liant pour les développateurs. Des exemples de polymères de styrène et de polymères d'un produit de substitution de styrène sont un homopolymère de styrène, une résine de styrène ayant subi une addition d'hydrogène, un copolymère d'isobutylène-styrène, un copolymère de butadiène-styrène, un terpolymère dacrylonitrile- butadiène-styrène, un terpolymère d'acrylonitrile-styrèneester acrylique, un copolymère d'acrylonitrile-styrène, un terpolymère d'acrylonitrile-caoutchouc acrylique-styrène, un terpolymère d' acrylonitrile-polystyrène chloré-styrène, un terpolymère d'acrylonitrile, de styrène et de copolymère éthylène-alcool vinylique, un copolymère de styrène-pchlorostyrène, un copolymère de styrène-propylène, un caoutchouc de butadiène-styrène, un copolymère de styrène et d'ester maléique, et un copolymère de styrène et d'anhydride maléique. Des exemples de résines acryliques sont un polyacrylate, un polyméthacrylate de méthyle, un polyméthacrylate d'éthyle, un polyméthacrylate de n-butyle, un polyméthacrylate de glycidyle, un polyacrylate contenant du fluor, un copolymère de méthacrylate-styrène, un copolymère de méthacrylate de butyle-styrène, et un copolymère d'acrylate d'éthyle-styrène. Il est possible d'utiliser du chlorure de polyvinyle, de l'acétate de polyvinyle, du polyéthylène, du polypropylène, un polyester, un polyuréthanne, un polyamide, une résine époxyde, une résine phénolique, une résine d'urée, du butyral polyvinylique, une résine polyacrylique, de la colophane, de la colophane modifiée, une résine terpénique, une résine d'hydrocarbure aliphatique ou alicyclique, une résine aromatique de pétrole, une paraffine chlorée et une cire de paraffine. Ces matières peuvent être utilisées seules ou sous forme d'un mélange d'au moins deux types. On peut en particulier utiliser les matériaux suivants comme résine de polyester. Une résine de polyester utilisable comme résine de liant selon la présente invention peut être formée d'une résine de polyester quelconque connue comme résine de liant dans un développateur pour électrophotographie à sec. Un exemple est une résine de polyester ayant essentiellement un ingrédient d'acide dicarboxylique et un ingrédient de glycol et dont la température de ramollissement est comprise entre 50 et 160 OC, de préférence entre 50 et 150 OC, avec un indice de groupe hydroxyle de 100 mg KOH/g ou moins et un indice d'acide de 100 mg KOH/g ou moins. Pour que les caractéristiques du développateur soient meilleures, la résine de polyester peut avoir partiellement une structure tridimensionnelle formée par réticulation obtenue par remplacement d'une partie de l'ingrédient de glycol et/ou de l'ingrédient d'acide dicarboxylique par un alcool trivalent ou tétravalent, tel que le sorbitol, l'hexatétrol, le dipentaérythritoi, le glycérol ou le saccharose, et/ou un ingrédient ayant un atome de carbone trivalent ou tétravalent, tel que l'acide benzènetricarboxylique, l'acide cyclohexanetricarboxylique, l'acide naphtalènetricarboxylique, l'acide butanetricarboxylique, l'acide triméllitique ou l'acide pyroméilitique. Dans une variante, une structure à réticulation partielle ou greffée peut être formée par introduction d'un groupe époxyde ou d'une liaison uréthanne. Des exemples de l'ingrédient d'acide dicarboxylique utilisé pour la fabrication de ces résines de polyester sont les acides maléique, fumarique, mésaconique, citraconique, itaconique, glutaconique, phtalique, isophtalique, téréphtalique, cyclohexanedicarboxylique, succinique, adipique, sébacique, malonique, linoléique et leurs anhydrides d'acide et leurs esters d'alcools inférieurs. Des exemples d'ingrédients de glycol sont l'éthylèneglycol, le propylèneglycol, le butylèneglycol, le monopentylglycol, l'hexanediol, le diéthylèneglycol, le triéthylèneglycol, le polyéthylèneglycol, le diméthylolbenzène, le cylohexanediméthanol, le bisphénol A et le bisphénol A hydrogéné. Des exemples du matériau de coloration utilisé selon l'invention sont le noir de carbone ainsi que les pigments et colorants connus. Bien que ces matériaux ne soient pas soumis à des restrictions particulières, des exemples de noir de carbone sont le I1 est possible d'utiliser, comme dispositif de mélange et de dispersion, une dispersion à l'état humide obtenue à l'aide d'un appareil de dissolution à grande vitesse, d'une calandre ou d'un broyeur à boulets, ou par malaxage à l'état fondu avec un cylindre, un malaxeur sous pression, un mélangeur interne ou une extrudeuse à vis. On peut utiliser, comme dispositif de mélange, un broyeur à boulets, un mélangeur en V, un mélangeur "Ferberg" ou un mélangeur "Henschel". Pour un broyage grossier d'un mélange, il est possible d'utiliser par exemple un broyeur à marteaux, un broyeur à couteaux, un broyeur à projection, un broyeur à rouleaux ou un broyeur à boulets. Un broyeur à projection ou un broyeur rotatif à grande vitesse peut être utilisé pour le broyage fin d'un produit ayant subi un broyage grossier. En outre, un classificateur pneumatique peut être utilisé pour le classement d'un produit finement broyé. Une cire utilisée selon la présente invention peut être ajoutée lorsqu'une résine de liant est polymérisée ou malaxée à l'état fondu. Lorsque l'addition est réalisée dans l'étape de polymérisation, la quantité interne ajoutée est avantageusement comprise entre 1 et 10 parties en poids pour 100 parties en poids de la résine, bien que la quantité varie avec la résine dans laquelle la cire doit être ajoutée intérieurement. Si la quantité est inférieure à 1 partie en poids, on n'obtient pas d'effets satisfaisants, si bien qu'il faut souvent ajouter une grande quantité de cire comme adjuvant. Si la quantité dépasse 10 parties en poids, la dispersion devient difficile pendant la polymérisation et donne une faible aptitude à la dispersion. Des exemples de cires utilisées selon la présente invention sont le polyéthylène et le polypropylène. Selon la présente invention, des cires destinées à améliorer les propriétés de résistance au report ou un agent de réglage de la charge électrique destiné à régler la quantité de charge formée par triboélectricité peuvent en outre être ajoutées le cas échéant au cours de la polymérisation ou du malaxage à l'état fondu. Il est aussi possible d'ajouter un agent de traitement de surface qui améliore la fluidité au cours du malaxage à l'état fondu. Ces cires peuvent être les mêmes que celles qu'on a décrites précédemment ou peuvent être différentes, et on utilise de préférence le polyéthylène ou le polypropylène. Des exemples d'agents de réglage de la charge électrique sont des agents de réglage négatif, tels qu'un chélate métallique d'un acide alkylsalicylique, un polyester chloré, un polyester ayant un excès d'acide, une polyoléfine chlorée, un sel métallique d'un acide aliphatique ou un savon aliphatique. Des exemples d'agents de traitement de surface sont la silice hydrophobe, un savon métallique et un fluorure. On décrit dans la suite des formes avantageuses d'un mélange de cires. Lorsque la valeur du paramètre de solubilité SP1 de la première cire est supérieure à la valeur du paramètre de solubilité SP3 de la seconde cire, la première cire a une polarité plus faible et sa dissolution est plus difficile. Dans ce cas, si la première et la seconde résine utilisées ont des valeurs du paramètre de solubilité SP2 et SP4 respectivement, et si l'on a la relation ISP2 - SPll Ceci est dû au fait que plus les valeurs du paramètre de solubilité sont proches, plus la dispersion est meilleure pour préparer un développateur qui a de bonnes propriétés de fixage et de bonnes propriétés de charge, sans formation de points noirs ou sans dispersion du développateur. Si l'on utilise des combinaisons comprenant la première cire et la seconde résine d'une part et la seconde cire et la première résine d'autre part, les cires ne se dispersent pas bien et provoquent un maculage, une contamination du verso et la formation de points noirs. Le rapport de mélange des deux résines est de préfé- rence compris entre 20/80 et 80/20 sous forme pondérale. Si le rapport de mélange est en dehors de ce rapport pondéral, les fonctions respectives des deux résines ne peuvent pas être mises en oeuvre. Lorsque les résines sont différentes, la différence entre les paramètres de solubilité des résines est avantageusement comprise entre 0,4 et 8,2. Si la différence dépasse cette limite supérieure, les résines se dissolvent mutuellement et ne présentent plus leurs caractéristiques respectives. Si la différence est inférieure à la limite inférieure, les résines ne se dispersent pas bien l'une dans l'autre et peuvent parfois se séparer. On décrit maintenant l'invention plus en détail en référence à des exemples et aux dessins annexés. Les exemples 1 à 5 correspondent aux premier à cinquième aspects de 11 invention. Exemple 1 On décrit d'abord un mode de réalisation de l'appareil de formation d'image selon 11 invention. La figure représente un exemple d'appareil de formation d'image selon l'invention. Sur la figure, un tambour photosensible 3 formant un support d'image est destiné à tourner dans le sens a. Les éléments suivants sont placés dans le sens de rotation autour du tambour 3. Sur la figure, un organe 5 de charge, destiné à charger uniformément le tambour 3, est disposé en face de ce tambour 3. Dans une partie qui se trouve au-dessus du tambour photosensible 3, une plaque 7 de verre formant un support d'un original, un organe d'alimentation automatique en documents 8 destiné à faire avancer un original sur la plaque 7, et une section 9 d'exposition destinée à la formation d'une image électrostatique latente par exposition du tambour 3 à la lumière d'une image d'un original sont incorporés. La construction de l'organe 8 d'alimentation automatique en documents est décrite plus en détail dans la suite. La section 9 d'exposition comporte une lampe 11 d'exposition formant une source lumineuse, des miroirs 13a, 13b, 13c, 13d, 13e et 13f, et un organe 13g de verre ayant une fente de guidage de la lumière provenant de la lampe 11 d'exposition vers le tambour photosensible 3, et un ensemble 14 à objectif destiné à former une image de la lumière réfléchie. Une unité 15 de développement est placée en aval de la section 9 d'exposition. Cette unité 15 contient un développateur T et un véhiculeur (non représenté), constituant un agent de développement, et elle développe l'image électrostatique latente formée avec ce développateur T par la section 9 d'exposition. Un organe 17 de charge de report de l'image du développateur formé par l'unité 15 sur une feuille constituant un support de formation d'image est disposé en aval de l'unité 15 de développement. L'organe 5 de charge, la section 9 d'exposition et l'unité 15 de développement constitue un dispositif de formation d'une image d'agent de développement. Un organe 19 de charge de séparation de la feuille qui colle électrostatiquement au tambour 3 lors du report est adjacent à l'organe 17 de charge de report. Un dispositif 21 de nettoyage destiné à retirer le développateur T qui peut rester sur le tambour 3 après le report est placé en aval de l'organe 19 de charge de séparation. Ce dispositif 21 de nettoyage possède une lame 23 de nettoyage. Un organe 25 destiné à retirer la charge électrostatique du tambour photosensible 3 est placé en aval du dispositif de nettoyage 21. On se réfère à la figure unique ; une cassette 27 de transmission de feuilles de papier contenant des feuilles P est fixée de façon amovible au corps de l'appareil 1 de formation d'image à droite du tambour 3. Un rouleau 29 de prélèvement des feuilles dans la cassette 27 est aussi monté sur le corps principal de l'appareil 1. En outre, deux rouleaux 31 destinés à faire avancer sous forme séparée les feuilles, une à une, sont placés à proximité du rouleau 29 de prélèvement. Deux rouleaux 32 d'alignement destinés à faire avancer la feuille transportée à un moment prédéterminé vers le tambour photosensible 3 sont placés en amont de l'organe 17 de charge de report dans la direction de transport de la feuille. Les rouleaux 32 d'alignement assurent le pincement et le transport de la feuille et transmettent ainsi la feuille à une partie comprise entre le tambour 3 et l'organe 17 de charge de report. L'organe 19 de charge de séparation, la courroie transporteuse 33 destinée à transporter et supporter la feuille vers une unité 35 de fixage (décrite dans la suite), et l'unité 35 de fixage formant le dispositif de fixage de l'image de développateur sur la feuille sont placés en aval de l'organe 17 de charge de report dans la direction de transport de la feuille. La courroie transporteuse 33 est formée d'un matériau isolant. Cette courroie transporteuse 33 attire électrostatiquement la feuille P qui est chargée par une charge électrique déterminée donnée par l'organe 17 de charge de report, et transporte la feuille vers l'unité 35 de fixage, décrite dans la suite. L'unité 35 de fixage comporte deux rouleaux constitués par un rouleau 37 de chauffage et un rouleau 39 de pression. L'image du développateur est fixée par fusion à la feuille lorsque le rouleau 37 de chauffage et le rouleau 39 de pression tournent dans le sens des flèches c et d respectivement sur la figure. Deux rouleaux 43 de distribution de la feuille fixée vers l'extérieur de l'appareil de formation d'image et un plateau 45 récepteur de la feuille distribuée sont placés en aval de l'unité 35 de fixage dans la direction de transport de la feuille. L'organe 8 d'alimentation automatique en documents porte une table 47 de support d'original sur laquelle sont placés les originaux et un rouleau 49 de prélèvement des originaux placés sur la table 47. Les originaux sont disposés sur la table 47 avec leur surface portant limage tournée vers le haut. Une courroie 51 de séparation et un rouleau 53 d'avance de la feuille de papier destiné à faire avancer séparément les originaux un à un vers la plaque 7 sont disposés en face à proximité du rouleau 49 de prélèvement. En outre, un rouleau 55 d'alignement et d'avance d'un original vers la plaque 7 est placé à mi-distance de la courroie 51 et du rouleau 53 d'une part et de la plaque 7 de support d'original d'autre part. Une courroie 57 de transport d'un original sur la plaque 7 est destinée à être placée en face de cette plaque 7. Un rouleau 59 d'inversion destiné à retourner un original et un rouleau 61 de distribution d'un original vers l'extérieur de l'organe 8 d'alimentation automatique sont placés en aval de la courroie transporteuse 57, dans la direction de transport des originaux. On décrit dans la suite un procédé de formation d'image dans l'appareil ayant la construction précitée. Lorsqu'un début de formation d'image est commandé par un panneau de commande (non représenté) ou analogue, le tambour photosensible 3 commence à tourner dans le sens de la flèche a. L'organe 5 charge uniformément la surface du tambour photosensible rotatif 3. L'organe 8 d'alimentation automatique fait avancer les originaux un à un sur la plaque 7. La lampe 11 d'exposition se déplace en projetant de la lumière sur un original disposé sur la plaque 7. En conséquence, la section 9 expose le tambour photosensible chargé 3 en fonction de l'image de l'original et forme une image électrostatique latente. L'unité 15 de développement fait adhérer le développateur chargé T à l'image électrostatique latente pour la formation d'une image de développateur. Les feuilles P sont prélevées une à une par la cassette 27 d'avance de feuilles de papier à l'aide du rouleau 29 de prélèvement et des rouleaux 31 d'avance de feuille de papier et sont transmises à une partie comprise entre le tambour 3 et l'organe 17 de charge de report par les rouleaux 32 d'alignement. L'organe 17 de charge de report applique une charge électrique dont la polarité est opposée à celle du développateur T à la face arrière de la feuille transmise et reporte l'image de développateur sur la feuille. L'organe 19 de charge de séparation effectue une décharge par effluves destinée à séparer du tambour 3 la feuille qui colle à celui-ci après le report. La courroie transporteuse 3 transporte la feuille séparée vers l'unité 35 de fixage. L'unité 35 de fixage provoque la fusion par chauffage de l'image du développateur portée par la feuille chauffée afin que l'image de développateur soit fixée sur la feuille. La feuille est alors transmise au plateau 45 récepteur de feuilles par rotation des rouleaux 43 de distribution de feuille de papier. Par ailleurs, le tambour photosensible 3 subit la suppression de la charge par l'organe 25 de suppression de charge après que le développateur T restant après le report a été retiré par le dispositif 21 de nettoyage. Après la suppression de la charge par l'organe 25, le tambour 3 termine un cycle de l'opération de formation d'image. Lorsque la formation de 11 image suivante commence, le tambour 3 est à nouveau chargé par l'organe 5. Par ailleurs, l'original est transporté par la courroie 57 et est distribué à l'extérieur de l'organe 8 d'alimentation automatique. On considère maintenant des exemples d'agents de développement selon l'invention utilisés avantageusement dans l'appareil de formation d'image décrit précédemment. D'abord, des résines A et B contenant des cires, constituant un développateur, ont été préparées de la manière suivante. Préparation de résines contenant une cire A Les matériaux suivants ont été préparés comme matériaux de la résine contenant une cire A. Matériaux de résine A contenant une cire Parties en poids Styrène 85 Acrylate de n-butyle 15 Azobisisobutyronitrile (AIBN) 0,4 Cire 1 (cire de polypropylène "NP055"), 5 disponible auprès de Mitsui Petrochemical Industries Ltd., (valeur du paramètre de solubilité 17,6) Ces matériaux sont bien mélangés avec un agitateur à sable. Un ballon contenant 200 parties en poids d'isopropanol, comme solvant réactionnel, a été préparé, et les matériaux précédents ont été chargés dans le ballon sous agitation. Ensuite, le mélange du ballon a été chauffé à 60 OC et polymérisé pendant 8 h. Après la réaction de polymérisation, le produit de la réaction a été refroidi et la substance résultante a été déshydratée, lavée et séchée pour l'obtention de la résine contenant une cire A. La résine a été obtenue par polymérisation analogue des matériaux sauf la cire de la résine contenant une cire A. La valeur du paramètre de solubilité de la résine 1 a été mesurée et déterminée comme étant égale à 18,0. Il faut noter que la valeur du paramètre de solubilité a été mesurée de la manière suivante. La valeur du paramètre de solubilité peut être déterminée de façon générale par le calcul ou par une mesure par des méthodes bien connues. Dans le cas du calcul, on peut utiliser la méthode de Fedors ("Polymer Engineering Science", 14(2), page 147, 1947). Dans le cas de la mesure, on peut utiliser la méthode de Suh ("Journal of Polymer Science", Part-Al, 5, page 1671, 1967). Dans les exemples, on a utilisé cette dernière mesure. Préparation de résines contenant une cire B Matériaux de résine A contenant une cire Parties en poids Styrène 60 Acrylate de n-butyle 40 Azobisisobutyronitrile (AIBN) 0,4 Cire 2 (cire de polypropylène, valeur du 5 paramètre de solubilité 15,6) Ces matériaux ont été polymérisés avec la même procédure que la résine contenant une cire A pour l'obtention de la résine contenant une cire B. La résine 2 a été obtenue par polymérisation analogue des matériaux sauf la cire 2 de la résine B contenant une cire. La valeur du paramètre de solubilité de la résine 2 a été mesurée et on a déterminé qu'elle était égale à 18,4. La valeur du paramètre de solubilité de la cire 1 est supérieure à la valeur du paramètre de solubilité de la cire 2 et la différence Al des valeurs du paramètre de solubilité de la cire 1 et de la résine 1 est égale à 0,4. La différence A2 entre les valeurs du paramètre de solubilité de la cire 1 et de la résine 2 est égale à 0,8. Ainsi, la cire ayant une valeur du paramètre de solubilité relativement grande est contenue dans la résine 1 ayant une valeur du paramètre de solubilité relativement proche. Les résines contenant une cire A et B ainsi préparées ont été mélangées dans un rapport égal à 50/50, 5 parties en poids de carbone ont été ajoutées au mélange, et le matériau résultant a subi un malaxage à l'état fondu à une température de 170 OC environ. Après refroidissement du produit résultant malaxé à l'état fondu, ce produit a été broyé et classé pour l'obtention de particules- de développateur ayant une dimension particulaire moyenne en volume de 9 ym et une plage de dimensions particulaires de 5 à 14 ym. 0,2 partie en poids de silice hydrophobe ("R972" préparée par Japan Aerosil Co.) a été mélangée à 100 parties en poids de particules de développateur pour l'obtention d'un agent de développement. Cet agent de développement a été appliqué à l'appareil de formation d'image représentée sur la figure pour la formation d'une image. Après la formation de l'image, le report à hautes températures, le maculage, la contamination du verso, la dispersion du développateur et des points noirs ont été évalués. En conséquence, on n'a trouvé aucun point noir sur le tambour photosensible et on n'a observé ni phénomène de report ni phénomène de dispersion du développateur. En outre, les images obtenues étaient bonnes et dépourvues de contamination du verso et de maculage. Les valeurs du paramètre de solubilité des ingrédients individuels des résines contenant la cire sont indiquées dans le tableau 1 qui suit. Les résultats de la formation d'image sont indiqués dans le tableau 2 qui suit. Les procédés utilisés pour les évaluations sont les suivants. 1) Report à hautes températures Après développement et report, une image a été fixée avec une pression de 5 kg/cm2 alors que la température du cylindre a été changée de 150 à 230 OC par fixage par un rouleau chauffant, et on a observé s'il existait un transfert plus important du développateur à la feuille de report et une contamination de l'image. Les symboles O indiquent l'absence de contamination d'image, A une contamination d'image à 200 OC et X une contamination d'image à des températures inférieures à 200 OC. 2) Etat de maculage Une image d'un tableau prédéterminé de tests a été formée sur cinquante feuilles au format lettre, disponibles auprès de Hammer Mill Co., et ces feuilles ont été transmises à l'organe d'alimentation automatique en documents de l'appareil de formation d'image. On a vérifié la contamination de l'image, c'est-à-dire si un maculage a été provoqué par la pression ou le frottement de la courroie de séparation. Les symboles O indiquent l'absence de contamination de image, A une faible contamination de l'image et X une contamination de 11 image à des températures inférieures à 200 OC. 3) Contamination du verso Après que cinquante feuilles au format lettre ont été transmises avec une densité de 0,6 à 0,8, 10 feuilles blanches (au format lettre) ont été transmises. Le symbole &commat; indique une absence de contamination du verso d'une feuille, O une absence presque totale de contamination, A une faible contamination et X une contamination importante. Le symbole &commat; a été utilisé pour indiquer un très bon résultat. O indique un bon résultat. 4) Diffusion du développateur Un original portant une image en aplat au format A4 a été développé dans l'appareil de formation d'image. Après développement de 20 000 feuilles, la différence de luminosité, réduite par la diffusion du développateur et le collage à une partie de mesure de diffusion de développateur (couleur de fond : blanc) placée entre les manchons de développement de l'unité de développement a été mesurée par mesure sans contact d'une différence entre les couleurs (appareil de mesure de différence entre les couleurs 1,CS-100" de Minolta Camera Co. Ltd.), avec obtention de cette manière d'une différence de luminosité par rapport à la couleur de fond. Le symbole &commat; indique l'absence totale de différence de luminosité, le symbole O indique l'absence presque totale de différence de luminosité, le symbole A indique une faible différence de luminosité et X une grande différence de luminosité. 5) Points noirs apparents Après qu'un original au format A4 de densité 0,6 a été développé sur 200 000 feuilles dans l'appareil de formation d'image, des images totalement blanches au format A3 ont été réalisées. Les images ont été ensuite observées visuellement pour la détermination de la présence de points noirs. Les exemples 2 à 5 et les exemples comparatifs 1 et 2 sont décrits dans la suite. Dans ces exemples, la formation de l'image a été réalisée à l'aide d'un appareil de formation d'image analogue à celui qui a été utilisé dans l'exemple 1. En conséquence, on ne décrit pas cet appareil. Exemple 2 Dans cet exemple, le développateur a été préparé avec les mêmes opérations que dans l'exemple 1, mais le rapport de mélange de la résine contenant une cire A et de la résine contenant une cire B a été changé à une valeur de 80/20. Exemple 3 Des résines contenant un cire C et D constituant un développateur ont été préparées de la manière suivante. Préparation d'une résine contenant une cire C On a préparé les matériaux suivants pour la résine contenant une cire C. Matériaux de la résine contenant une cire C Parties en poids Polyoxypropylène (2,2)-2,2-bis(4- 250 hydrophényl)propane Acide fumarique 50 Anhydride trimellitique 50 Cire 3 (cire de polyéthylène, valeur du 3 paramètre de solubilité 23,5) Le polyoxypropylène (2,2)-2,2-bis(4-hydroxyphényl)propane, l'acide fumarique et l'anhydride trimellitique ont été chargés dans un ballon de verre à quatre cols et ont réagi sous agitation à 240 OC à l'aide d'un barreau agitateur d'acier inoxydable, d'un thermomètre et d'un condenseur à circulation dans un courant d'azote. La réaction a été terminée au bout de 5 h et le matériau résultant a été refroidi à 60 OC, une cire a été ajoutée, et le matériau a été agité ensuite pendant 5 h. Après la réaction, le matériau résultant a été refroidi, lavé et séché afin qu'il donne une résine. La résine 3 préparée sans la cire avait une valeur du paramètre de solubilité égale à 23,1. Préparation de la résine contenant la cire D La résine contenant la cire D a été préparée par les mêmes opérations que la résine contenant la cire C, mais 5 parties en poids de cire 4 (cire de polypropylène, valeur du paramètre de solubilité 22,1) ont été utilisées à la place de la cire 3 comme matériau de la résine contenant une cire D et le rapport de mélange des matériaux utilisés pour la fabrication de la résine contenant une cire C a été changé. I1 faut noter que la résine 4 a été préparée sans utilisation de la cire 4 et avait une valeur du paramètre de solubilité égale à 22,6. La valeur du paramètre de solubilité de la cire 3 est supérieure à la valeur du paramètre de solubilité de la cire 4. En outre, la différence entre les valeurs du paramètre de solubilité de la résine 3 et de la cire 3 est inférieure à la différence entre les valeurs du paramètre de solubilité de la résine 4 et de la cire 3. La résine contenant une cire D ainsi préparée et la résine contenant une cire C ont été mélangées avec un rapport de mélange égal à 50/50 pour la préparation d'un agent de développement suivant la procédure de l'exemple 1. Cet agent de développement a été appliqué à l'appareil de formation d'image représenté sur la figure pour une formation d'image. Les valeurs du paramètre de solubilité des ingrédients individuels des résines contenant une cire sont indiquées dans le tableau 1 qui suit. En outre, les résultats de formation d'image sont indiqués dans le tableau 2 qui suit. Exemple 4 Un développateur a été préparé avec les mêmes opérations que dans l'exemple 3, mais le rapport de mélange des résines contenant une cire C et D a été changé à 70/30. Exemple 5 On a préparé une résine contenant une cire E de la manière suivante Préparation d'une résine contenant une cire E La résine contenant une cire E a été préparée avec les mêmes opérations que dans le cas de la résine contenant une cire A, mis à part le fait que 5 parties en poids de cire 2 ont été utilisées à la place de la cire 1 comme matériau de la résine contenant une cire E. Les résines contenant une cire E et D ont été mélangées avec un rapport de 50/50 pour la préparation d'un agent de développement avec la même procédure que dans 11 exemple 1. La valeur du paramètre de solubilité de la cire 4 est supérieure à la valeur du paramètre de solubilité de la cire 2. La différence Ai entre les valeurs du paramètre de solubilité de la cire 4 et de la résine 4 est égale à 0,4, et la différence A2 entre les valeurs du paramètre de solubilité de la cire 4 et de la résine 1 est égale à 4,0. Ainsi, la cire ayant la valeur du paramètre de solubilité la plus grande est contenue dans l'un de deux types de résines ayant des valeurs du paramètre de solubilité relativement proches. Cet agent de développement a été appliqué à 11 appareil de formation d'image représenté sur la figure pour la formation d'une image. Les valeurs du paramètre de solubilité des ingrédients individuels des résines contenant une cire sont indiquées dans le tableau 1 qui suit et les résultats de formation d'une image sont indiqués dans le tableau 2 qui suit. Exemple comparatif 1 Dans cet exemple, la résine contenant une cire B et la résine contenant une cire F indiquée dans la suite ont été mélangées. La résine contenant une cire F a été préparée de la manière suivante. Préparation de la résine contenant une cire F Matériaux de la résine contenant une cire F Parties en poids Styrène 90 Acrylate de n-butyle 10 Azobisisobutyronitrile 0,4 Cire 5 (cire de polypropylène, valeur du 5 paramètre de solubilité de 26,6) La résine contenant une cire F a été préparée par polymérisation de ces matériaux par les mêmes procédures que pour la résine contenant une cire A. La résine 5 a été obtenue par polymérisation analogue des matériaux sauf la cire 5 de la résine F. La valeur du paramètre de solubilité de la résine 5 a été mesurée et déterminée comme égale à 17,2. La résine contenant une cire F ainsi préparée et la résine contenant une cire B ont été mélangées avec un rapport de 50/50 pour l'obtention d'un agent de développement par la même procédure que dans l'exemple 1. Cet agent de développement a été appliqué à l'appareil de formation d'image représenté sur la figure pour une formation d'image. Les valeurs du paramètre de solubilité des ingrédients individuels des résines contenant une cire sont indiquées dans le tableau 1 qui suit. En outre, les résultats de la formation d'image sont indiqués dans le tableau 2 qui suit. Exemple comparatif 2 Dans cet exemple, la résine contenant une cire F et la résine contenant une cire G, indiquée dans la suite, ont été mélangées. La résine contenant une cire G a d'abord été préparée de la manière suivante. Préparation de la résine contenant une cire G La résine contenant une cire G a été préparée par les mêmes opérations que la résine contenant une cire D, mais 5 parties en poids de cire 6 (cire de polyéthylène, valeur du paramètre de solubilité égale à 12,5) ont été utilisées à la place de la cire 3. La résine contenant une cire G ainsi préparée et la résine contenant une cire F ont été mélangées dans un rapport égal à 50/50 pour l'obtention d'un agent de développement, par la procédure de l'exemple 1. Cet agent de développement a été utilisé dans l'appareil de formation d'image représenté sur la figure pour la formation d'une image. Les valeurs du paramètre de solubilité des ingrédients individuels des résines contenant une cire sont indiquées dans le tableau 1 qui suit. Les résultats de formation d'image sont indiqués dans le tableau 2 qui suit. Tableau 1 Paramètre de Paramètre de Différence solubilité de solubilité entre eux résine de cire Résine-cire A (cire 1 + résine 1) Résine-cire B (cire 2 + résine 2) 18,4 15,5 2,9 Résine-cire C (cire 3 + résine 3) 23,1 23,5 0,4 Résine-cire D (cire 4 + résine 4) 22,5 22,1 Tableau 2 Composition Report à haute Condition de de résine température maculage Exemple 1 A/B = 50/50 O Exemple 2 A/B = 80/20 O O Exemple 3 D/E = 50/50 O Exemple 4 D/E = 70/30 O O Exemple 5 C/E = 50/50 O O Exemple B/F = comparatif 1 B/F = 50/50 A Exemple comparatif 2 F/G = 50/50 # X Tableau 2 (suite) Contamination Dispersion de de verso développateur Exemple 1 O sans Exemple 2 O sans Exemple 3 # O sans Exemple 4 O O sans Exemple 5 O O sans Exemple O A avec comparatif 1 Exemple A A avec comparatif 2 Comme l'indique le tableau 1, lorsque la résine contenant une cire est préparée par combinaison de l'un de deux types de cires ayant une valeur du paramètre de solubilité relativement élevée avec une résine de valeur du paramètre de solubilité relativement proche, on obtient de bons résultats ; la résistance au report est élevée, et le maculage, la contamination du verso, la diffusion du développateur et les points noirs sont évités. Cependant, on n'obtient pas de tels bons résultats lorsque la première résine contenant une cire est préparée par combinaison de l'un des deux types de cires ayant une valeur du paramètre de solubilité relativement élevée avec la résine ayant une valeur séparée du paramètre de solubilité. Exemple 6 Cet exemple concerne le second aspect de l'invention. La résine contenant une cire E utilisée dans l'exemple 5 a été préparée. La valeur du paramètre de solubilité de la cire était de 15,5 et celle de la résine 1 ne contenant pas de cire de 18. La masse moléculaire Mw de la résine 1 était mesurée et déterminée comme étant égale à 180 000. En outre, une résine H contenant une cire a été préparée de la manière qui suit dans cet exemple. Préparation de la résine contenant une cire H Une cire 7 ayant une valeur du paramètre de solubilité égale à 18,4 a été préparée, et la résine H contenant une cire a été préparée par polymérisation par les mêmes opérations que pour la résine contenant une cire E, mais le rapport de composition et le temps de la réaction ont été ajustés. Lorsque la polymérisation était réalisée sans la cire, la valeur du paramètre de solubilité et la masse moléculaire MW de la résine résultante était égale respectivement à 18 et 220 000. 520 parties en poids de la résine contenant une cire E et 50 parties en poids de la résine contenant une cire H ont été mélangées pour la fabrication d'un agent de développement par la même procédure que dans l'exemple 1. L'agent résultant de développement a été appliqué à l'appareil de formation d'image représenté sur la figure pour la formation d'une image. Le tableau 3 indique les valeurs du paramètre de solubilité et les masses moléculaires des résines contenant une cire individuelle utilisée. Le tableau 4 donne aussi les résultats de la formation de l'image. Exemple comparatif 3 Une résine contenant une cire I et une résine contenant une cire J, formant un développateur, ont été préparées de la manière suivante. Préparation d'une résine contenant une cire I La résine contenant une cire I a été préparée avec les mêmes opérations que la résine contenant une cire E, mais la cire contenue dans la résine contenant une cire E a été remplacée par la cire 7 ayant une valeur du paramètre de solubilité égale à 18,4. La valeur du paramètre de solubilité de la résine ne contenant pas de cire était égale à 18. La masse moléculaire MW de cette résine a été mesurée et déterminée comme égale à 180 000. Préparation de la résine contenant une cire J La résine contenant une cire J a été préparée avec les mêmes opérations que la résine contenant une cire H, mais la cire contenue dans la résine H a été remplacée par la résine 2 ayant une valeur du paramètre de solubilité égale à 15,5. La valeur du paramètre de solubilité d'une résine ne contenant pas de cire était de 18. La masse moléculaire Mw de cetté résine a été mesurée et déterminée comme étant égale à 220 000. 50 parties en poids de la résine contenant une cire I et 50 parties en poids de la résine contenant une cire J ont été mélangées pour la fabrication d'un agent de développement par les mêmes opérations que dans l'exemple 1. L'agent résultant de développement a été appliqué à l'appareil de formation d'image représenté sur la figure pour l'exécution d'une formation d'image. Le tableau 3 représente les valeurs du paramètre de solubilité et les masses moléculaires des résines contenant une cire individuelle utilisée. Le tableau 4 représente les résultats de la formation de l'image. Comme l'indique le tableau 4, on a déterminé la présence d'un maculage. Tableau 3 Paramètre de Paramètre de Masse solubilité de solubilité de moléculaire résine cire de résine Résine-cire E 18,0 15,5 180 000 Résine-cire H 18,0 18,4 220 000 Résine-cire I 18,0 18,4 180 000 Résine-cire J 1 18,0 15,5 220 000 Tableau 4 Exemple Exemple 6 Exemple 3 comparatif 3 Composition de résine E/H = 50/50 I/J = 50/50 Report à haute température O O Condition de maculage O A Contamination de verso Dispersion de développateur O O Points noirs sans sans L'exemple 6 et l'exemple comparatif 3 indiquent qu'un bon agent de développement peut être obtenu par combinaison préférentielle d'une cire ayant une valeur du paramètre de solubilité élevée à une résine de masse moléculaire élevée. Exemple 7 Cet exemple concerne le troisième aspect de la présente invention. Une résine contenant une cire K et une résine contenant une cire L constituant un développateur ont été préparées de la manière suivante. Préparation d'une résine contenant une cire K La résine contenant une cire K a été préparée par les mêmes opérations que la résine contenant une cire C, mais la cire de polyéthylène (valeur du paramètre de solubilité égale à 23,3) a été utilisée comme cire 8, les matériaux (sauf la cire) étant utilisés pour la fabrication de la résine contenant une cire C, et le temps de réaction et la température étant ajustés. Lorsque la polymérisation a été réalisée sans la cire, la valeur du paramètre de solubilité et la température de transition vitreuse Tg de la résine résultante étaient respectivement de 23,1 et 60 OC. Préparation de la résine contenant une cire L Ensuite, la résine contenant une cire L a été préparée avec les mêmes opérations que la résine contenant une cire C, mais la cire 9 ayant une valeur du paramètre de solubilité de 22,1 a été utilisée, les matériaux (sauf la cire) utilisés pour la fabrication de la résine contenant une cire C étant aussi utilisés, le temps de réaction et la température étant ajustés. Lorsque la polymérisation a été réalisée sans la cire, la valeur du paramètre de solubilité et la température de transition vitreuse Tg de la résine résultante étaient respectivement de 23,1 et 57 OC. 50 parties en poids de la résine contenant une cire K et 50 parties en poids de la résine contenant une cire L ont été mélangées pour la fabrication d'un agent de développement par la même procédure que dans l'exemple 1. L'agent résultant de développement a été appliqué à l'appareil de formation d'image représenté sur la figure pour la formation d'une image. Le tableau 5 indique les valeurs du paramètre de solubilité et les températures de transition vitreuse des résines individuelles contenant une cire qui ont été utilisées. Le tableau 6 indique aussi les résultats de la formation d'une image. Exemple comparatif 4 Une résine contenant une cire M et une résine contenant une cire N constituant un développateur ont été préparées de la manière suivante. Préparation de la résine contenant une cire M La résine contenant une cire M a été préparée par les mêmes opérations que la résine contenant une cire K, mais on a utilisé la cire de polypropylène (valeur du paramètre de solubilité 22). Lorsque la polymérisation a été réalisée sans la cire, la valeur du paramètre de solubilité et la température de transition vitreuse Tg de la résine résultante étaient respectivement de 23,1 et 60 OC. Préparation de la résine contenant une cire N La résine contenant une cire N a été préparée par les mêmes opérations que la résine contenant une cire D, mais la cire 8 utilisée avait une valeur du paramètre de solubilité de 23,3. Lorsque la polymérisation a été réalisée sans la cire, la valeur du paramètre de solubilité et la température de transition vitreuse Tg de la résine résultante était de 23,1 et 57 OC respectivement. 50 parties en poids de la résine contenant une cire M et 50 parties en poids de la résine contenant une cire N ont été mélangées pour la fabrication d'un agent de développement avec les mêmes opérations que dans l'exemple 1. L'agent résultant de développement a été appliqué à l'appareil de formation d'image représenté sur la figure pour la formation d'une image. Le tableau 5 indique les valeurs du paramètre de solubilité et les masses moléculaires des résines individuelles contenant une cire. Le tableau 6 indique les résultats de formation d'image. Tableau 5 Paramètre Paramètre Température de de solubilité de solubilité transition vi de résine de cire treuse de résine Résine-cire K 23,1 23,3 60 Résine-cire L 23,1 22,1 57 Résine-cire M 23,1 22,1 60 Résine-cire N 23,1 23,3 57 Tableau Tableau 6 Exemple Exemple 7 Exemple comparatif 4 Composition de résine K/L = 50/50 M/N = 50/50 Report à haute température O O Condition de maculage O A Contamination de verso Dispersion de développateur O O Points noirs sans sans L'exemple 7 et l'exemple comparatif 4 indiquent qu'on peut obtenir un bon agent de développement par combinaison préférentielle d'une cire ayant une valeur du paramètre de solubilité élevée avec une résine ayant une température de transition vitreuse élevée. Exemple 8 Dans cet exemple, une résine contenant une cire O et une résine contenant une cire P constituant un développateur ont été préparées de la manière suivante. Cet exemple concerne l'invention dans le quatrième et le septième aspect de l'invention. Préparation de la résine contenant une cire O Matériaux de la résine contenant une cire O Parties en poids Styrène 70 Acrylate de n-propane 30 Azobisisobutyronitrile 0,4 Cire de polyéthylène, (valeur du paramètre de 5 solubilité 15,5) La résine contenant une cire O a été préparée par ajustement du temps de réaction et de la température. Lorsque la polymérisation a été réalisée sans la cire, la valeur du paramètre de solubilité, la masse moléculaire et la température de transition vitreuse Tg de la résine résultante étaient respectivement de 17,7, 180 000 et 57 OC. Préparation de la résine contenant une cire P Matériaux de la résine contenant une cire P Parties en poids Styrène 90 Acrylate de n-pentane 10 Azobisisobutyronitrile 0,4 Cire de polyéthylène, valeur du paramètre de 5 solubilité 18,4) La résine contenant une cire P a été préparée par ajustement du temps de réaction et de la température. Lorsque la polymérisation a été réalisée sans la cire, la valeur du paramètre de solubilité, la masse moléculaire et la température de transition vitreuse Tg de la résine résultante étaient respectivement de 18,6, 220 000 et 60 OC. 50 parties en poids de la résine contenant une cire O et 50 parties en poids de la résine contenant une cire P ont été mélangées pour la fabrication d'un agent de développement par la même procédure que dans l'exemple 1. L'agent résultant de développement a été appliqué à l'appareil de formation d'image représenté sur la figure pour une formation d'image. Le tableau 7 indique les valeurs du paramètre de solubilité et les masses moléculaires des résines individuelles contenant une cire qui ont été utilisées. Le tableau 8 indique aussi les résultats de la formation d'une image. Tableau 7 Résine-cire O Résine-cire P Paramètre de solubilité de résine 17,8 18,6 Paramètre de solubilité 15,5 18,4 de cire Masse moléculaire de résine 180 000 220 000 Température de transition 57 57 vitreuse de résine Tableau 8 Exemple 8 Composition de résine O/P = 50/50 Report à haute température O Condition de maculage O Contamination de verso Dispersion de développateur O Points noirs sans L'exemple 8 et l'exemple comparatif 5 indiquent qu'on peut obtenir un bon agent de développement par combinaison préférentielle d'une cire ayant une valeur du paramètre de solubilité élevée avec une résine ayant une masse moléculaire élevée et une température de transition vitreuse élevée. Il faut noter que, dans les exemples 6, 7 et 8, il est souhaitable de sélectionner les combinaisons de résines et de cires afin qu'une résine possédant une température de transition vitreuse élevée et/ou une masse moléculaire élevée soit combinée à une cire ayant une valeur du paramètre de solubilité proche de la valeur du paramètre de solubilité de la résine. Bien entendu, diverses modifications peuvent être apportées par l'homme de l'art aux agents de développement et appareils qui viennent d'être décrits uniquement à titre d'exemple non limitatif sans sortir du cadre de l'invention. REVENDICATIONS 1. Agent de développement (T), caractérisé en ce qu'il contient une première résine de liant contenant une cire ayant une première cire et une première résine de liant, une seconde résine de liant contenant une cire ayant une seconde cire et une seconde résine de liant, et un matériau de coloration, la première cire possède une première valeur du paramètre de solubilité SP1, la première résine de liant a une seconde valeur du paramètre de solubilité SP2 présentant une différence Ai avec la première valeur du paramètre de solubilité SP1, la seconde cire a une troisième valeur du paramètre de solubilité SP3 inférieure à la première valeur du paramètre de solubilité SP1, et la seconde résine de liant a une valeur du paramètre de solubilité SP4 présentant une différence A2 supérieure à la différence Ai avec la première valeur du paramètre de solubilité SP1. 2. Agent de développement (T) selon la revendication 1, caractérisé en ce que la première résine de liant a une première masse moléculaire M1, et la seconde résine de liant a une seconde masse moléculaire M2 inférieure à la première masse moléculaire M1. 3. Agent de développement (T) selon la revendication 1, caractérisé en ce que la première résine de liant a une première température de transition vitreuse Tgl et la seconde résine de liant a une seconde température de transition vitreuse Tg2 inférieure à la première température de transition vitreuse Tgl. 4. Agent de développement (T) selon la revendication 1, caractérisé en ce que la première résine de liant a une première masse moléculaire M1 et une première température de transition vitreuse Tgl, et la seconde résine de liant a une seconde masse moléculaire M2 inférieure à la première masse moléculaire M1 et une seconde température de transition vitreuse Tg2 inférieure à la première température de transition vitreuse Tgl. 5. Agent de développement (T) selon la revendication 1, caractérisé en ce que la première cire est ajoutée lorsque la première résine de liant est polymérisée, et la seconde cire est ajoutée lorsque la seconde résine de liant est polymérisée. 6. Agent de développement (T) selon la revendication 1, caractérisé en ce que la première cire est ajoutée lorsque la première résine de liant est polymérisée, et la seconde cire est ajoutée lorsque la seconde résine de liant est malaxée à l'état fondu. 7. Agent de développement (T) selon la revendication 1, caractérisé en ce que la première cire est ajoutée lorsque la première résine de liant est malaxée à l'état fondu, et la seconde cire est ajoutée lorsque la seconde résine de liant est polymérisée. 8. Agent de développement (T), caractérisé en ce qu'il contient une première résine de liant contenant une cire ayant une première cire et une première résine de liant, une seconde résine de liant contenant une cire ayant une seconde cire et une seconde résine de liant, et un matériau de coloration, la première cire a une première valeur du paramètre de solubilité SP1, la première résine de liant a une première masse moléculaire M1, la seconde cire a une troisième valeur du paramètre de solubilité SP3 inférieure à la première valeur du paramètre de solubilité SP1, et la seconde résine de liant a une seconde masse moléculaire M2 inférieure à la première masse moléculaire M1. 9. Agent de développement (T), caractérisé en ce qu'il contient une première résine de liant contenant une cire ayant une première cire et une première résine de liant, une seconde résine de liant contenant une cire ayant une seconde cire et une seconde résine de liant, et un matériau de coloration, la première cire a une première valeur du paramètre de solubilité SP1, la première résine de liant a une première température de transition vitreuse Tgl, la seconde cire a une troisième valeur du paramètre de solubilité SP3 inférieure à la première valeur du paramètre de solubilité SP1, et la seconde résine de liant a une seconde température de transition vitreuse Tg2 inférieure à la première température de transition vitreuse Tgl. 10. Appareil de formation d'image, comprenant un support (3) d'image, un organe (9) de formation d'une image électrostatique latente destiné à former une image électrostatique latente sur le support (3) d'image en fonction d'informations d'image, une unité (15) de développement qui contient un agent de développement (T) et qui forme une image de l'agent de développement par développement de l'image électrostatique latente à l'aide de l'agent de développement (T), et un organe-de report (17) destiné au report de l'image d'agent de développement sur un support de report, caractérisé en ce que l'agent de développement (T) contient une première résine de liant contenant une cire ayant une première cire et une première résine de liant, une seconde résine de liant contenant une cire ayant une seconde cire et une seconde résine de liant, et un matériau de coloration, la première cire possède une première valeur du paramètre de solubilité SP1, la première résine de liant a une seconde valeur du paramètre de solubilité SP2 présentant une différence Ai avec la première valeur du paramètre de solubilité SP1, la seconde cire a une troisième valeur du paramètre de solubilité SP3 inférieure à la première valeur du paramètre de solubilité SP1, et la seconde résine de liant a une valeur du paramètre de solubilité SP4 présentant une différence A2 supérieure à la différence Ai avec la première valeur du paramètre de solubilité SP1. 11. Appareil selon la revendication 10, caractérisé en ce que la première résine de liant a une première masse moléculaire M1, et la seconde résine de liant a une seconde masse moléculaire M2 inférieure à la première masse moléculaire M1. 12. Appareil selon la revendication 10, caractérisé en ce que la première résine de liant a une première température de transition vitreuse Tgl, et la seconde résine de liant a une seconde température de transition vitreuse Tg2 qui est inférieure à la première température de transition vitreuse. 13. Appareil de formation d'image, comprenant un support (3) d'image, un organe (9) de formation d'une image électrostatique latente destiné à former une image électrostatique latente sur le support (3) d'image en fonction d'informations d'image, une unité (15) de développement qui contient un agent de développement (T) et qui forme une image de l'agent de développement par développement de l'image électrostatique latente à l'aide de l'agent de développement (T), et un organe de report (17) destiné au report de l'image d'agent de développement sur un support de report, caractérisé en ce que l'agent de développement (T) contient une première résine de liant contenant une cire ayant une première cire et une première résine de liant, une seconde résine de liant contenant une cire ayant une seconde cire et une seconde résine de liant, et un matériau de coloration, la première cire possède une première valeur du paramètre de solubilité SP1, la première résine de liant a une seconde valeur du paramètre de solubilité SP2 présentant une différence Al avec la première valeur du paramètre de solubilité SP1, une première masse moléculaire M1, et une première température de transition vitreuse Tgl, la seconde cire a une troisième valeur du paramètre de solubilité SP3 inférieure à la première valeur du paramètre de solubilité SP1, et la seconde résine de liant a une quatrième valeur du paramètre de solubilité SP4 présentant une différence A2 supérieure à Ai par rapport à la première valeur du paramètre de solubilité SP1, une seconde masse moléculaire M2 inférieure à la première masse moléculaire M1, et une seconde température de transition vitreuse Tg2 inférieure à la première température de transition vitreuse Tgl. 14. Appareil de formation d'image, comprenant un support (3) d'image, un organe (9) de formation d'une image électrostatique latente destiné à former une image électrostatique latente sur le support (3) d'image en fonction d'informations d'image, une unité (15) de développement qui contient un agent de développement (T) et qui forme une image de l'agent de développement par développement de l'image électrostatique latente à l'aide de l'agent de développement (T), et un organe de report destiné au report de l'image d'agent de développement sur un support de report, caractérisé en ce que l'agent de développement (T) contient une première résine de liant contenant une cire ayant une première cire et une première résine de liant, une seconde résine de liant contenant une cire ayant une seconde cire et une seconde résine de liant, et un matériau de coloration, la première cire possède une première valeur du paramètre de solubilité SP1, la première résine de liant a une première masse moléculaire M1, la seconde cire une troisième valeur du paramètre de solubilité SP3 inférieure à la première valeur du paramètre de solubilité SPi, et la seconde résine de liant a une seconde masse moléculaire M2 inférieure à la première masse moléculaire M1. 15. Appareil de formation d'image, comprenant un support (3) d'image, un organe (9) de formation d'une image électrostatique latente destiné à former une image électrostatique latente sur le support (3) d'image en fonction d'informations d'image, une unité (15) de développement qui contient un agent de développement (T) et qui forme une image de l'agent de développement par développement de l'image électrostatique latente à l'aide de l'agent de développement (T), et un organe de report destiné au report de l'image d'agent de développement sur un support de report, caractérisé en ce que l'agent de développement (T) contient une première résine de liant contenant une cire ayant une première cire et une première résine de liant, une seconde résine de liant contenant une cire ayant une seconde cire et une seconde résine de liant, et un matériau de coloration, la première cire possède une première valeur du paramètre de solubilité SP1, la première résine de liant a une première température de transition vitreuse Tgl, la seconde cire a une troisième valeur du paramètre de solubilité SP3 inférieure à la première valeur du paramètre de solubilité SP1, et la seconde résine de liant a une seconde température de transition vitreuse Tg2 inférieure à la première température de transition vitreuse Tgl. 16. Appareil selon l'une quelconque des revendications 10,1d, 5, caractérisé en ce que la première cire est ajoutée lorsque la première résine de liant est polymérisée, et la seconde cire est ajoutée lorsque la seconde résine de liant est polymérisée. 17. Appareil selon l'une quelconque des revendications 10, 14, 15, caractérisé en ce que la première cire est ajoutée lorsque la première résine de liant est polymérisée, et la seconde cire est ajoutée lorsque la seconde résine de liant est malaxée à l'état fondu. 18. Appareil selon l'une quelconque des revendications 10, 14, 15, caractérisé en ce que la première cire est ajoutée lorsque la première résine de liant est malaxée à l'état fondu, et la seconde cire est ajoutée lorsque la seconde résine de liant est polymérisée.